(57)【特許請求の範囲】
【請求項１】
ポリエチレンオキシド（ＰＥＯ）含有共重合体、カルボキシポリサッカライド及び塩化ナトリウム（ＮａＣｌ）を有する癒着防止用組成物であって、
前記組成物に対する前記共重合体の重量比は、１：０．２ないし０．４であり、
前記組成物に対する前記塩化ナトリウム（ＮａＣｌ）の重量比は、１：０．００２５ないし０．０２であることを特徴とする癒着防止用組成物。
【請求項２】
前記共重合体は、ポリエチレンオキシドを１０ないし９０重量％含むことを特徴とする請求項１に記載の組成物。
【請求項３】
前記共重合体は、前記ポリエチレンオキシドと共重合される他の成分を含み、前記他の成分は、ポリプロピレンオキシド（ＰＰＯ）、ポリ乳酸（ＰＬＡ）、ポリグリコール酸（ＰＧＡ）、ポリ乳酸−グリコール酸（ＰＬＧＡ）、ポリカプロラクトン（ＰＣＬ）及びポリジオキサノン（ＰＤＯ）からなる群から選択された１以上であることを特徴とする請求項１に記載の組成物。
【請求項４】
前記カルボキシポリサッカライドは、ヒアルロン酸、アルギン酸、カルボキシメチルセルロース、ケラタン硫酸、コラーゲン、デキストラン、ゲラチン、エラスチン及びフィブリンからなる群から選択された１以上であることを特徴とする請求項１に記載の組成物。
【請求項５】
前記組成物に対する前記カルボキシポリサッカライドの重量比は、１：０．００１ないし０．０３であることを特徴とする請求項１に記載の組成物。
【請求項６】
ポリエチレンオキシド（ＰＥＯ）含有共重合体、カルボキシポリサッカライド及び塩化ナトリウム（ＮａＣｌ）を提供する段階を含む癒着防止用組成物を製造する方法であって、
前記組成物に対する前記共重合体の重量比は、１：０．２ないし０．４であり、
前記組成物に対する前記塩化ナトリウム（ＮａＣｌ）の重量比は、１：０．００２５ないし０．０２であることを特徴とする癒着防止用組成物を製造する方法。
【発明の詳細な説明】
【技術分野】
【０００１】
本発明は、熱感応性癒着防止用組成物及びその用途に関する。
【背景技術】
【０００２】
外科手術後、たびたび発生する臓器及び組織の癒着は、損傷された組織の細胞が増殖して再生する過程で起きる自然現象のうちの一つであるが、患者に、打ち続く不快感や機能障害をもたらし、癒着剥離のための再手術が必要でもあり、生命を脅かす要因にもなってしまう。
【０００３】
かような癒着は、筋肉、鞏膜、結膜、テノン嚢及び筋間膜など、人体のほぼ全ての部分で起こるが、臨床的に最大の問題になるのは、腹部手術後に発生する腹膜癒着や腸癒着による反復的な手術、過度な出血、縫合質の組織反応、手術中の異物、手術後の炎症などによって発生すると知られている。従って、手術後の組織癒着の問題点を解決するために、負傷した組織と組織との物理的障壁を導入して癒着を抑制させる癒着防止製法がある。
【０００４】
手術後の組織癒着の問題点を解決するために、それまで、多様な形態の癒着防止剤を利用して、手術後の組織間の癒着性を抑制しようとする試みがあった。かような物質としては、フィルム状であって、非分解性高分子であるテフロン（登録商標）によって製造されたＰｒｅｃｌｕｄｅ（Ｗ．  Ｌ．  Ｇｏｒｅ）；分解性高分子であるセルロースを酸化させて製造したＩｎｔｅｒｃｅｅｄ（Ｊｏｈｎｓｏｎ  ＆  Ｊｏｈｎｓｏｎ  Ｍｅｄｉｃａｌ）；ヒアルロン酸（ｈｙａｌｕｒｏｎｉｃ  ａｃｉｄ）とカルボキシメチルセルロース（ｃａｒｂｏｘｙｍｅｔｈｙｌ  ｃｅｌｌｕｌｏｓｅ）とを架橋させて製造したＳｅｐｒａｆｉｌｍ（Ｇｅｎｚｙｍｅ）；高分子量のポリエチレンオキシド（ｐｏｌｙｅｔｈｙｌｅｎｅ  ｏｘｉｄｅ）とカルボキシメチルセルロースとを架橋させて製造したＯｘｉｐｌｅｘ（ＦｚｉｏＭｅｄ）などが使用された。しかし、非分解性高分子の場合は、傷と傷とを源泉的に分離するので、癒着防止能には優れるが、手術後、異物として体内に続けて存在するので、周辺組織に炎症反応を起こしたり、組織再生に障害要因になったりし、場合によっては、一定期間後、除去のために再手術が必要でもある。生分解性高分子の場合は、体内で一定期間後に分解されて消滅するので、異物として残らないという長所はあるが、それまでのところ、非分解性高分子に比べ、癒着防止能に若干劣る方である。また、フィルム状の癒着防止膜を利用する場合、最大の短所は、適用部位において、癒着防止膜の移動を防ぐために、縫合糸を利用して、周辺組織と縫合をしなければならないが、縫合部位において、組織癒着が頻繁に起きるという点と、適用部位が複雑であるか、あるいは微細な部分、導管状の部分には導入し難いという点である。
【０００５】
それらを克服するために、ゲル状のカルボキシメチルセルロース；デキストラン７０（ｄｅｘｔｒａｎ  ７０）；ポリエチレンオキシド・ポリプロピレンオキシド共重合体（Ｐｌｕｒｏｎｉｃ  Ｆ１２７：ｐｏｌｙｅｔｈｙｌｅｎｅ  ｏｘｉｄｅ−ｐｏｌｙｐｒｏｐｙｌｅｎｅ  ｏｘｉｄｅ  ｃｏｐｏｌｙｍｅｒ）で製造したＦｌｏｗｇｅｌ（Ｍｅｄｉｖｅｎｔｕｒｅｓ）；ポリ乳酸を基本にしたＡｄｃｏｎ−Ｌ（Ｇｌｉａｔｅｃｈ）；ヒアルロン酸を基本にしたＩｎｔｅｒｇｅｌ（Ｌｉｆｅｃｏｒｅ  Ｂｉｏｍｅｄｉｃａｌ）；天然高分子を原料にしたＡｄｂＡ（Ａｍｉｔｉｅ）；スプレー状のポリエチレンオキシドを基本にしたＳｐｒａｙｇｅｌ（Ｃｏｎｆｌｕｅｎｔ  Ｓｕｒｇｉｃａｌ）などが研究されたり一部市販されているが、ゲル状の癒着防止剤の場合、傷が治癒される前に、体内（水溶液状）で容易に分解及び吸収され、癒着防止剤としての効能が低いという問題点を有している。かような問題点によって、既存の癒着防止剤を使用するとき、癒着防止効能が５０〜７０％ほどに過ぎないと知られている（  Ｊ．  Ｍ．  Ｂｅｃｋｅｒ，  ｅｔ  ａｌ．，  ｐｒｅｓｅｎｔｅｄ  ａｔ  Ｃｌｉｎｉｃａｌ  Ｃｏｎｇｒｅｓｓ  ｏｆ  Ａｍ．  Ｃｏｌｌｅｇｅ  ｏｆ  Ｓｕｒｇｅｏｎ，  Ｎｅｗ  Ｏｒｌｅａｎｓ，  Ｏｃｔｏｂｅｒ  ２２  （１９９５））。
【０００６】
Ｂａｌａｚｓらの米国特許第４，１４１，９７３号には、癒着防止のためにヒアルロン酸を主成分として使用するものが開示されている。しかし、ヒアルロン酸は、生体内で容易に分解され、比較的良好に溶け、生体内での半減期が１日ないし３日と比較的短く、癒着防止に必要な時間内に体内に留まることができないために、癒着防止剤としての作用に大きい制約がある。
【０００７】
米国特許第１５９３３９４（製品名：Ｉｎｔｅｒｇｅｌ（登録商標）には、ヒアルロン酸高分子に対して、三価陽イオンである塩化鉄（ＦｅＣｌ３）を利用して、体内安定性を向上させる方法を明示しているが、実際の臨床において、架橋剤として使用された塩化鉄による炎症所見及び副作用によって、ＦＤＡ登録が取り消された。
【０００８】
Ｂｒｏｍｂｅｒｇらは、米国特許第５，９３９，４８５号において、酸度、温度、イオン強度などの環境的刺激に感応する高分子ネットワークを開発したことを記載した。それらは、前記高分子ネットワークの構造成分であって、生体内非分解性高分子であるビニル系高分子、アクリル系高分子及びウレタンなどを使用し、感応性高分子として、ポリオキシアルキレン系高分子及びセルロース系高分子を使用した。しかし、前述のような非分解性高分子を構造成分として使用する場合には、生体内で分解されず、生体適合性も低いので、異物反応を起こしかねないという問題点がある。
【０００９】
前述の通り、非分解性高分子は、周辺組織に炎症反応を起こし、一定期間後、除去のための再手術が必要であり、生分解性高分子は、非分解性高分子に比べ、癒着防止能が若干低い方である。また、ゲル状の癒着防止剤は、傷が治癒される前に、体内で容易に分解及び吸収され、癒着防止効能が低くなってしまう。それにより、非分解性高分子と生分解性高分子との短所を解決することができる温度感応性癒着防止剤の必要性が要求された。
【００１０】
ポロキサマー（Ｐｏｌｏｘａｍｅｒ）は、ＢＡＳＦ社で生産されている高分子であり、低温では溶液状態で存在するが、温度が上がれば、ゲル化される熱感応性材料として知られている（米国特許第４，１８８，３７３号、米国特許第４，４７８，８２２号、米国特許第４，４７４，７５１号）。Ｂｒｏｍｂｅｒｇの米国特許第５，９３９，４８５には、かようなポロキサマーが、酸度、温度、イオンの強度刺激によって、可逆的なゲル化が可能な材料として記載されている。Ｓｔｅｉｎｌｅｉｔｎｅｒらは、ポロキサマーを基本組成にする流動性ゲルの癒着防止性能評価について発表している［Ｆｅｒｔｉｌｉｔｙ  ａｎｄ  ｓｔｅｒｉｌｉｔｙ  ５７  （２）：  ３０５  （１９９２）］。
【００１１】
一般的に知られているポロキサマーは、ポリエチレンオキシド（ＰＥＯ）−ポリプロピレンオキシド（ＰＰＯ）−ポリエチレンオキシド（ＰＥＯ）の構造を有する。例えば、ポロキサマー４０７のゲル化温度は、２５℃ほどであり、ゲル化に影響を与える因子には、ポロキサマーの等級、濃度、酸度、添加剤などがある。また、ポロキサマー４０７の融点は、５６℃であり、比重は、１．０５である。しかし、前記ポロキサマーは、水溶液において高分子ゲルを形成するが、容易に溶けてなくなるという物性を有するため、癒着防止のために、十分な時間の間１ヵ所に留まることがないという短所を有する。
【００１２】
韓国特許０４１６１０４Ｂ１及び同０５６５８８１Ｂ１には、主成分として使用される物質であるカルボキシメチルセルロース（ｃａｒｂｏｘｙｍｅｔｈｙｌ  ｃｅｌｌｕｌｏｓｅ）とポロキサマーとの体内安定性を向上させるために、水溶性アルギン酸塩を、二価陽イオン（Ｃａ２＋、Ｂｒ２＋など）でイオン架橋して体内安定性を向上させる方法を明示した。しかし、前述の方法を使用して、体内安定性は若干向上したが、実際の使用において適用された手術部位での組織粘着性が落ち、適用された溶液が周辺に流れ落ちるという問題によって、全体外科手術において、最も頻度数が高い腹腔／骨盤腔／子宮腔（約５０％以上）部位の使用に制約があり、癒着防止効果も落ちると知られている。
【００１３】
かような問題により、これまで、フィルム、織物、ゲルの形態のような多様な癒着防止剤が開発または商品化されて臨床で使用されているが、今のところ外科手術が行われる全ての部位に首尾よく癒着防止効果を示す製品の開発がなされたとは見られない状況である。従って、生体適合性（ｂｉｏｃｏｍｐａｔｉｂｉｌｉｔｙ）、組織粘着性（ｔｉｓｓｕｅ  ａｄｈｅｓｉｖｅ）、生体吸収性（ｂｉｏａｂｓｏｒｂａｂｌｅ）、体内安定性（ｉｎｂｏｄｙｓｔａｂｉｌｉｔｙ）などに優れ、適用が容易であり、全ての手術部位に使用される理想的な癒着防止剤の開発が要求されている。
【発明の概要】
【発明が解決しようとする課題】
【００１４】
本発明は、前述の問題点を解決するために、癒着防止効能を有し、温度に反応して、ゾル・ゲル相転移が可逆的に起きるポリエチレンオキシドを含むブロック共重合体と、湿潤状態の傷部位から流れ落ちずに固定される粘着性を付与するカルボキシポリサッカライドの一種とを混合した形態の温度感応型癒着防止剤を製造して完成した。
【００１５】
本発明に使用されるブロック共重合体の一種と、カルボキシポリサッカライドの一種は、いずれも癒着防止効能があると報告されているが、人体内の複雑な（屈折した組織及び臓器）部位への適用時、流れ落ちたり、体液によって傷治癒期間より、早く分解及び吸収されたりするが、本発明では、毒性の化学的架橋剤または多価陽イオンを使用せず、体内構成成分のうちの一つである一価陽イオンを少量使用し、両高分子間の結合力を高め、粘着性や体内安定性を向上させ、最大２週以上の安定性を向上させるだけではなく、化学的架橋剤、または多価陽イオン使用による炎症反応や異物反応の問題を解決することができた。
【００１６】
従って、本発明においては、適用の便宜性、粘着性、体内安定性及び癒着防止効能を付与することができるポリエチレンオキシド含有ブロック共重合体とカルボキシポリサッカライド構成物とに一価陽イオンを混合し、外科手術が行われる人体のどの部位にでも使用することができ、炎症反応、異物反応に対する問題を解決することができる最も理想的な癒着防止剤を提供するところにその目的がある。
【課題を解決するための手段】
【００１７】
一様相は、ポリエチレンオキシド（ＰＥＯ）含有共重合体、カルボキシポリサッカライド（ｃａｒｂｏｘｙ  ｐｏｌｙｓａｃｃｈａｒｉｄｅ）及び一価陽イオンを含む熱感応性癒着防止用組成物を提供する。
【発明の効果】
【００１８】
一様相による熱感応性癒着防止用組成物によれば、可逆的ゾル・ゲル相転移される熱感応特性を付与し、外科手術が行われる全ての部位に簡便に導入することができる。また、カルボキシポリサッカライドのうち１種以上を使用し、組成物の粘性と組織粘着性とを高め、傷面の適用部位から流れ出さずに安定的に固定させることができる。また、一価陽イオンを使用して、組成物内の水素結合を誘導し、前記組成物が網状構造をなすようにし、低分子量の共重合体マイセル形成をパッキングさせ、マイセル間の距離が短くなり、ポリエチレンオキシド鎖間の水素結合が増大して体内安定性を向上させた。また、前記組成物は、化学的架橋剤を含まず、炎症反応の問題を解決し、組成物の体内安全性を確保した。
【００１９】
一様相による熱感応性癒着防止用組成物を製造する方法によれば、安定性、粘性、組織粘着性及び安全性を備えた熱感応性癒着防止用組成物を生産することができる。
【図面の簡単な説明】
【００２０】
【図１】組織癒着程度によって、４段階（０、１、２、３の数字の大きいほど癒着がはなはだしい）の癒着評価システムを利用して評価した結果を示した図面である。
【発明を実施するための形態】
【００２１】
一様相は、ポリエチレンオキシド（ＰＥＯ）含有共重合体、カルボキシポリサッカライド（ｃａｒｂｏｘｙｐｏｌｙｓａｃｃｈａｒｉｄｅ）及び一価陽イオンを含む熱感応性癒着防止用組成物を提供する。
【００２２】
本明細書において、用語「癒着（ａｄｈｅｎｓｉｏｎ）」は、炎症、創傷、摩擦、または手術による創傷のような傷の治癒過程において、線維組織（ｆｉｂｒｏｕｓ  ｔｉｓｓｕｅ）が過度に生成されたり、血液が流出して凝固したりして、互いに分離されなければならない周辺臓器または組織が互いにくっつく現象を意味する。「癒着防止用」は、周辺臓器または組織が互いにくっつくことを防止する用途を意味する。
【００２３】
前記組成物は、ポリエチレンオキシド（ＰＥＯ）含有共重合体を含んでもよい。前記ポリエチレンオキシドは、親水性である。ポリエチレンオキシドは、−Ｏ−ＣＨ２−ＣＨ２−を含む化合物の反復単位から構成されたポリマーである。ポリエチレンオキシドは、分子量が、約１，０００Ｄａを超える。
【００２４】
前記共重合体は、前記ポリエチレンオキシドと共重合される他の成分を含んでもよい。前記他の成分は、ポリプロピレンオキシド（ＰＰＯ）、ポリ乳酸（ＰＬＡ）、ポリグリコール酸（ＰＧＡ）、ポリ乳酸−グリコール酸（ＰＬＧＡ）、ポリカプロラクトン（ＰＣＬ）、ポリジオキサノン（ＰＤＯ）、ポリ−Ｌ−リシン（ＰＬＬ）、ポリエチレングリコール（ＰＥＧ）、ヒドロキシエチレンセルロース（ＨＥＣ）からなる群から選択された１以上、例えば、２種または３種でもある。前記共重合体は、ブロック共重合体でもある。また、前記共重合体は、ポロキサマー、例えば、ポリエチレンオキシド（ＰＥＯ）−ポリプロピレンオキシド（ＰＰＯ）−ポリエチレンオキシド（ＰＥＯ）によって構成されたポロキサマーでもある。
【００２５】
前記共重合体は、ポリエチレンオキシドを１０重量％ないし９０重量％含んでもよい。前記ポリエチレンオキシドの含量比を調節し、ゾル・ゲル変化温度を調節することができる。
【００２６】
前記組成物は、熱感応性（ｔｈｅｒｍｏｓｅｎｓｉｔｉｖｅ）でもある。従って、前記組成物は、温度に反応して、ゾル・ゲル相転移が可逆的に起き、体外においてゾル状に転移され、体内においてゲル状に転移される。従って、前記組成物は、傷組織周囲に癒着を防止する障壁として作用することができる。常温では、ゾル状で存在するので、傷部位に注射することができ、適用後、ゲル化されて傷部位に局所的に集中されるので、癒着に対する障壁効果を向上させることができる。
【００２７】
前記共重合体の分子量は、１，０００ないし５００，０００ｇ／ｍｏｌの物質のうち、特性に合わせて選択して使用することができる。
【００２８】
前記組成物は、カルボキシポリサッカライドを含んでもよい。前記カルボキシポリサッカライドは、共重合体を傷適用部位に適用する場合、適切な粘性、粘着性及び体内安定性を付与することができる。湿潤状態の傷部位に流れ落ちずに固定される粘着性を付与することができ、手術時、適用した部位に固定され、傷が治癒される間、物理的障壁の役割を行い、また傷を保護し、癒着防止効果がある。
【００２９】
前記カルボキシポリサッカライドは、ヒアルロン酸（ＨＡ）、アルギン酸、カルボキシメチルセルロース（ＣＭＣ）、ケラタン硫酸、キトサン、コラーゲン、デキストラン、ゼラチン、エラスチン及びフィブリンからなる群から選択された１以上でもある。
【００３０】
また、前記カルボキシポリサッカライドは、１００ないし５，０００ｋｇ／ｍｏｌの分子量を有する物質のうちから選択して使用することができる。カルボキシポリサッカライドの分子量は、１００ないし５，０００ｋｇ／ｍｏｌ、５００ないし４，０００ｋｇ／ｍｏｌ、１，０００ないし３，０００ｋｇ／ｍｏｌ、または１，５００ないし２，５００ｋｇ／ｍｏｌでもある。
【００３１】
前記組成物は、一価陽イオンを含んでもよい。一価陽イオンは、ポリエチレンオキシド含有共重合体内部の水素結合、カルボキシポリサッカライド内部の水素結合、及び前記共重合体と前記カルボキシポリサッカライドとの水素結合を誘導することができる。前記水素結合において、組成物が網状構造をなすことができ、共重合体から形成されたマイセルをパッキングさせ、マイセル間の距離が短くなり、共重合体内部のポリエチレンオキシド鎖間の水素結合を増大することができる。
【００３２】
従って、一価陽イオンは、組成物において、ポリエチレンオキシド含有共重合体とカルボキシポリサッカライドとの結合を高め、粘性及び粘着性を具備した癒着防止用組成物をもたらす。また、前記共重合体内部の水素結合、及びカルボキシポリサッカライド内部の水素結合を高め、組成物の安定性を向上させ、ゲルに残存する時間を向上させることができる。
【００３３】
前記一価陽イオンは、Ｌｉ＋、Ｒｂ＋、Ｆｒ＋、Ｎａ＋、ＮＯ２＋、ＮＨ４＋、Ｈ３Ｏ＋及びＫ＋からなる群から選択された１以上でもある。
【００３４】
ポリエチレンオキシド含有共重合体、カルボキシポリサッカライド及び一価陽イオンを含んだ溶液を含む組成物において、前記共重合体の含量は、前記最終組成物１重量％を基準に、０．１ないし０．４重量％でもある。前記共重合体の含量が、前記最終組成物１重量％を基準に、０．１重量％未満であるならば、ゾル・ゲル転移が示されず、０．４重量％を超えれば、常温でゲル化される。
【００３５】
常温においてゲル化される場合、適用部位に内容物が均質に塗布されず、癒着防止効能が落ちてしまうという問題が存在する。
【００３６】
また、前記カルボキシポリサッカライドの含量は、前記最終組成物１重量％を基準に、０．００１ないし０．０３重量％のうち、特性に合うように適正重量％を選択することができる。
【００３７】
前記カルボキシポリサッカライドの含量が、前記最終組成物１重量％を基準に、０．００１重量％未満であるならば、粘性及び粘着性が低くなり、結合力に劣り、体内安定性を付与することができず、０．０３重量％を超えれば、過度に高い粘度によって、最終組成物の製造が困難であり、傷部位に対する均一な塗布が困難になる。
【００３８】
また、前記一価陽イオンを含んだ溶液の含量は、最終組成物１重量％を基準に、０．００１ないし０．０２重量％のうち、特性に合うように選択して使用することができる。前記一価陽イオンの含量が、最終組成物１重量％を基準にして、０．００１重量％以下である場合、水素結合が弱く形成され、最終組成物の安定性が落ち、それによって、傷が治癒される前に、分解及び吸収がなされてしまう。また、前記一価陽イオンが、０．０２重量％以上使用すれば、水素結合が過度に強く形成され、組成物のうち一部が沈澱されたり懸濁されたりする。
【００３９】
他の様相は、ポリエチレンオキシド（ＰＥＯ）含有共重合体、カルボキシポリサッカライド及び陽イオンを提供する段階を含む癒着防止用組成物を製造する方法を提供し、組成物の形態は、液状またはフィルム粉末状への応用が可能である。
【００４０】
前記方法において、前記ポリエチレンオキシド含有共重合体、カルボキシポリサッカライドについて述べたところと同一である。
【００４１】
前記方法において、陽イオンは、一価陽イオンでもある。前記一価陽イオンは、Ｌｉ＋、Ｒｂ＋、Ｆｒ＋、Ｎａ＋、ＮＯ２＋、ＮＨ４＋、Ｈ３Ｏ＋及びＫ＋からなる群から選択された１以上でもある。
【００４２】
また、陽イオンを提供する段階において、特定重量比の陽イオンを含んだ溶液を提供し、前記溶液の含量は、前記最終組成物１重量部を基準に、０．００１ないし０．０２重量部、例えば、０．００２ないし０．０２重量部、０．００３ないし０．０２重量部、０．００４ないし０．０２重量部、０．００４ないし０．０２重量部、０．００５ないし０．０２重量部、０．００６ないし０．０２重量部、０．００７ないし０．０２重量部、０．００８ないし０．０２重量部、０．００９ないし０．０２重量部、０．０１０ないし０．０２重量部、０．０１１ないし０．０２重量部、０．０１２ないし０．０２重量部、０．０１３ないし０．０２重量部、０．０１４ないし０．０２重量部、または０．０１５ないし０．０２重量部である。また、前記組成物対比で、特定重量比の共重合体またはカルボキシポリサッカライドを提供することができる。前記共重合体の含量は、前記最終組成物１重量部を基準に、０．１ないし０．４重量部でもある。また、前記カルボキシポリサッカライドの含量は、前記組成物１重量部を基準に、０．００１ないし０．０４重量部でもある。
【００４３】
以下、本発明について、実施例を介してさらに詳細に説明する。しかし、それら実施例は、本発明について例示的に説明するためのものであり、本発明の範囲は、それら実施例に限定されるものではない。
【実施例】
【００４４】
実施例１〜５：熱感応性癒着防止用組成物の製造
下記表１に記載された成分及び含量を原料にし、熱感応性調製物を製造した。具体的には、超純水溶液に、塩化ナトリウム（ＮａＣｌ）とヒアルロン酸（ＨＡ）とを順次に溶解させ、それを均質撹拌器で撹拌させた後、ポロキサマー（ｐｏｌｏｘａｍｅｒ  １８８／ｐｏｌｏｘａｍｅｒ  ４０７、Ｐ  １８８／４０７重量の比率（４／６））を、定められた比率及び含量で添加し、２０℃以下の温度で均質撹拌器で溶解し、ポロキサマー、ヒアルロン酸及び塩化ナトリウムが含まれた熱感応性組成物溶液を製造した。
【００４５】
【表１】
0006437087.tif 000002
【００４６】
比較例１〜５：熱感応性癒着防止用組成物の製造
各成分の重量を、下記表２に表記されているように使用することを除いては、前記実施例１〜５と同一方法で製造した。
【００４７】
【表２】
0006437087.tif 000003
【００４８】
比較例６〜１０：多価イオンを利用した熱感応性癒着防止用組成物の製造
各成分の重量を、下記表３に表記されているように使用することを除いては、前記実施例１〜５と同一方法で製造した。
【００４９】
【表３】
0006437087.tif 000004
【００５０】
実施例６−９：熱感応性癒着防止用組成物の製造
各成分の重量を、下記表４に表記されているように使用することを除いては、前記実施例１〜５と同一方法で製造した。
【００５１】
【表４】
0006437087.tif 000005
【００５２】
実験例１：熱感応性癒着防止用組成物の沈澱生成の有無の観察
実施例１〜５、及び比較例１〜５によって製造された熱感応性癒着防止用組成物の沈澱生成の有無を観察し、その結果を表６に示した。
【００５３】
表１、６に示されているように、実施例３ないし５の組成物、すなわち、ＮａＣｌをそれぞれ１重量％、０．５重量％及び０．２５重量％含んだヒアルロン酸、ポロキサマー組成物は、沈澱が発見されていない。一方、実施例１及び２の組成物、すなわち、ＮａＣｌを２重量％及び１．５重量％含んだヒアルロン酸、ポロキサマー組成物は、沈澱が見られた。それは、ヒアルロン酸、ポロキサマー及びＮａＣｌを含んだ組成物において、ＮａＣｌの混合比が１．５重量％を超える場合、ヒアルロン酸とポロキサマーとの水素結合（ｉｎｔｅｒ−ｈｙｄｒｏｇｅｎ  ｂｏｎｄ）、並びにヒアルロン酸内とポロキサマー内との水素結合（ｉｎｔｒａ−ｈｙｄｒｏｇｅｎ  ｂｏｎｄ）が強く、一部組成物が沈澱されるということを確認したことを示している。
【００５４】
【表６】
0006437087.tif 000006
【００５５】
実験例２：ゲル残存時間（ｇｅｌ  ｒｅｓｉｄｅｎｃｅ  ｔｉｍｅ）測定
実施例１〜５、及び比較例１〜５によって製造された組成物を１ｍｌバイアルに入れ、その上に、リン酸緩衝溶液（ｐＨ７．４）１ｍｌを入れた後、３７℃のインキュベータ内で保管しながら、決められた時間に、一日に１回ずつゲル表面層上部のリン酸緩衝溶液を除去し、残留体積を観察し、ゲル残存時間を測定し、その結果を表７に示した。
【００５６】
表７に示されているように、実施例３ないし５の場合、ゲル残存時間が１４日及び１０日と、比較例に比べて長い間残存しているということが分かる。
【００５７】
実施例１と実施例２は、沈殿物の発生により、観察対象から除いた。実施例３ないし５の場合、塩化ナトリウム（ＮａＣｌ）の重量％が、それぞれ１，０．５，０．２５重量％であった。また、ＮａＣｌを含んでいない比較例１の場合、ゲル残存時間が８日と、実施例３ないし５の場合よりゲル残存時間が短かったということが分かる。従って、塩化ナトリウム（ＮａＣｌ）の重量％が０．１ないし１．５重量％未満である場合には、組成物がゲルとして残存する時間を向上させることができるということを確認した。
【００５８】
それは、一価陽イオンの特定含量を含むポリエチレンオキシド含有共重合体／カルボキシポリサッカライド組成物が、共重合体内部の水素結合、カルボキシポリサッカライド内部の水素結合、及び前記共重合体と前記カルボキシポリサッカライドとの水素結合を高め、組成物の安定性を高めたということが分かる。
【００５９】
また、比較例３、及び実施例３ないし５を参照すれば、ヒアルロン酸のようなヒドロキシポリサッカライドの存在が、組成物のゲル残存時間をさらに高めたということを確認した。
【００６０】
【表７】
0006437087.tif 000007
【００６１】
実験例３：多価陽イオンを利用した熱感応性癒着防止組成物の沈澱生成の有無及びゲル残存時間確認
比較例６〜１０によって製造された多価陽イオン含有組成物の沈澱の有無、及びゲル残存時間を観察し、その結果を表８に示した。
【００６２】
表８に示されているように、比較例６ないし１０の組成物、すなわち、ＣａＣｌ２を、それぞれ１重量％、０．５重量％、０．１及び０．０５重量％含んだヒアルロン酸、ポロキサマー組成物は、沈澱が発生することを確認した。一方、比較例１０の組成物、すなわち、ＣａＣｌ２を、０．０１重量％含んだヒアルロン酸、ポロキサマー組成物は、沈澱が発生されていない。また、沈殿物が発生されていない比較例１０の組成物を、実験例２のゲル残存時間測定方法を介して観察した結果、比較例６〜１０の一価陽イオンが含まれていない実施例６の組成物のゲル残存時間と同様に測定されるということを確認した。この結果により、二価陽イオンであるＣａＣｌ２を使用した多価陽イオンが、ゲル残存時間を向上させることができないという結果を確認することができ、本発明の一価陽イオンが、効果的にポリエチレンオキシド含有共重合体とカルボキシポリサッカライド高分子との結合力を向上させ、ゲル安定性を高めてということを確認した。
【００６３】
【表８】
0006437087.tif 000008
【００６４】
実験例４：ゾル・ゲル相転移温度測定
実施例４、及び実施例６〜９によって製造された組成物のゾル・ゲル転移が示される場合の温度を測定した。前記組成物をバイアルに入れ、前記バイアルを約４℃の冷蔵庫で３０分間保管した後、ゾル状の試料を５０ｍＬのバイアルに充填した。循環恒温槽（ｃｉｒｃｕｌａｔｉｎｇ  ｗａｔｅｒ  ｂａｔｈ）に、前記バイアルを浸し、恒温槽の温度を徐々に上げならが、組成物の粘度が急激に変わる温度、すなわち、組成物のフロー性がなくなる温度を、ゾル・ゲル相転移温度（ＬＣＳＴ：ｌｏｗｅｒ  ｃｒｉｔｉｃａｌ  ｓｏｌｕｔｉｏｎ  ｔｅｍｐｅｒａｔｕｒｅ）と規定した。実施例４、及び実施例６〜９からそれぞれ製造された組成物を同一過程で測定し、その結果を表９に示した。
【００６５】
表９に示されているように、実施例６の組成物、すなわち、ポリエチレンオキシド含有共重合体であるポロキサマーを、最終組成物１重量％を基準に０．０９重量％以下含む含量では、ゾル・ゲル相転移を示さないということを確認することができた。また、実施例８のように、ポリエチレンオキシド含有共重合体であるポロキサマーを、最終組成物１重量％を基準に、０．４重量％以上含む含量では、ゾル・ゲル相転移が、常温以下の低い温度で示されるということを確認することができた。表９の結果を基に、温度感応性の特性を有するポリエチレンオキシド含有共重合体であるポロキサマーの含量によって、ゾル・ゲル相転移が特定温度で示されるということを確認することができた。
【００６６】
【表９】
0006437087.tif 000009
【００６７】
実験例５：癒着防止動物効力試験
実施例３、比較例１〜３，５の組成物投与後、傷と傷との間にいかなる材料も入れずに縫合した対照群を利用して、組織癒着防止効能を評価するために、動物実験（ラット（ｒａｔ）盲腸／腹壁擦過傷モデル）を進めた。
【００６８】
動物実験は、ＳＤラット（メス）を各群当たり５匹ずつ使用した。まず、ケタミン（６０〜１００ｍｇ／ｋｇ）とジラジン（５〜１０ｍｇ／ｋｇ）とを混合した後、腹腔投与して麻酔を施した。麻酔を施されたラットの腹部の毛を取り、ポビドンで消毒した後、４〜５ｃｍほど正中線に沿って開腹術を進めた。盲腸を取り出し、１×１ｃｍサイズに腸膜表面に対して、ｂｏｎｅ  ｂｕｒｒを使用して、出血が起こるほどに損傷を加え、対面して見える腹腔膜に、同サイズで、１５Ｔ  ｂｌａｄｅを使用して、表皮層を除去した。２つの創傷面が当接するようにし、何らの処置も施さない対照群は、腹膜及び皮膚層を連続縫合した。実験群（実施例３、比較例１〜３，５）からそれぞれ製造された癒着防止用組成物を、盲腸及び腹壁傷面に、１ｍｌずつ均質に塗布した後、腹膜及び皮膚層を連続縫合した。
【００６９】
手術１０日経過後、組織癒着程度を確認した。組織癒着程度により、４段階（０、１、２、３の数字が大きいほど癒着がはなはだしい）の癒着評価システムを利用して評価した結果を、図１に示した。図１から分かるように、実施例３が、比較例１〜３及び比較例５に比べ、はるかに癒着防止効能にすぐれるということを確認することができた。また、実験例２のゲル残存時間結果から分かるように、ゲル残存時間が長いほど、癒着防止効能も優秀であると確認された。それを介して、ポリエチレンオキシド含有共重合体であるポロキサマーと、カルボキシポリサッカライド一種であるヒアルロン酸とに一価陽イオンである塩化ナトリウムが含有された組成物が、１０日以上のゲル残存時間を示している動物実験を介して、癒着防止効能が優秀であるということを確認した。
【図１】
0006437087.tif 000010